(57)【特許請求の範囲】
【請求項１】
繊維状担体が乾燥状態で充填され、血液入口と血液出口を有する体外循環用顆粒球除去器が、血液入口と血液出口の少なくとも一方を気体が出入りできる状態で、内部の酸素濃度が１％以下である密閉された包装袋内に収納され、
繊維状担体が表面にアミノ基及び水酸基を有し、繊維状担体が平均繊維径１．４μｍ以上の不織布からなり、かつ、繊維状担体の総表面積が１３ｍ2以上である、放射線が照射された体外循環用顆粒球除去器包装体。
【請求項２】
前記繊維状担体が、平均繊維径２．６μｍ以下の不織布を含む、請求項１に記載の体外循環用顆粒球除去器包装体。
【請求項３】
前記繊維状担体が、平均繊維径８μｍ以上の不織布をさらに含む、請求項１又は２に記載の体外循環用顆粒球除去器包装体。
【請求項４】
前記繊維状担体が、平均繊維径８〜１４μｍの不織布を含む、請求項３に記載の体外循環用顆粒球除去器包装体。
【請求項５】
前記水酸基が２−ヒドロキシエチルメタクリレート由来である、請求項１〜４のいずれか１項に記載の体外循環用顆粒球除去器包装体。
【請求項６】
前記アミノ基がジメチルアミノエチルメタクリレート由来である、請求項１〜５のいずれか１項に記載の体外循環用顆粒球除去器包装体。
【請求項７】
前記包装袋がガス不透過性のフィルムからなる、請求項１〜６のいずれか１項に記載の体外循環用顆粒球除去器包装体。
【請求項８】
前記血液入口と血液出口の少なくとも一方に気体が通過可能なカバーが取り付けられている、請求項１〜７のいずれか１項に記載の体外循環用顆粒球除去器包装体。
【請求項９】
前記繊維状担体の臨界湿潤表面張力が生理的溶液の表面張力以上である、請求項１〜８のいずれか１項に記載の体外循環用顆粒球除去器包装体。
【発明の詳細な説明】
【技術分野】
【０００１】
本発明は、放射線が照射された体外循環用顆粒球除去器包装体に関する。
【背景技術】
【０００２】
潰瘍性大腸炎、関節リウマチ、クローン病等の炎症性疾患の治療方法として、炎症性疾患患者の血液を体外循環治療器で循環させ、顆粒球を選択的に吸着除去する方法が知られ、体外循環用顆粒球除去器が開発されている（例えば、特許文献１及び２を参照）。
使用時に患者へ雑菌が入ることを防止するために、一般的に、体外循環用顆粒球除去器には滅菌処理が施される。滅菌処理には、ホルマリン、エチレンオキサイドガス、高圧蒸気滅菌法、放射線滅菌法等が用いられており、それぞれ特有の効果を発揮している。
これらの滅菌処理のうち、γ線や電子線等による放射線滅菌法は被処理物を包装状態のまま処理することができるとともに、滅菌効果が優れている。
【０００３】
医療用具を放射線滅菌した際に生じる劣化を回避する方法として、酸素不透過の材料からなる包装材料で医療用具を脱酸素剤と共に密封し放射線を照射する方法が知られており、血液浄化器についても開示されている（例えば、特許文献３〜６を参照）。
【先行技術文献】
【特許文献】
【０００４】
【特許文献１】特開昭６０−１９３４６８号公報
【特許文献２】特開２０１０−６３７６１号公報
【特許文献３】特開昭６２−７４３６４号公報
【特許文献４】特開昭６２−２０４７５４号公報
【特許文献５】国際公開第９８／５８８４２号
【特許文献６】国際公開第２００６／０６８１２４号
【発明の概要】
【発明が解決しようとする課題】
【０００５】
体外循環用顆粒球除去器はプライミング等の操作が簡便なため液体が顆粒球除去器内に充填されていない乾燥状態であることが好ましい。
しかしながら、繊維状担体が充填された体外循環用顆粒球除去器に乾燥状態で滅菌のために放射線を照射すると、放射線によって発生したラジカルが時間と共に反応する事で繊維状担体表面の化学構造が変化し、滅菌した後に経時的に顆粒球の除去性能が低下するという課題に直面した。
特許文献３〜５には実質、中空糸膜を用いた血液浄化器についてのみ記載されており、繊維状担体を用いた体外循環用顆粒球除去器については記載されていない。また、脱酸素剤を用いた放射線照射における劣化に関しては、特許文献３には臭気の発生が、特許文献４には基材の強度や透析性能の低下が、特許文献５には基材の強度低下やアルデヒド類の発生が、特許文献６には溶出物の増加が記述されているが、顆粒球の除去性能低下に言及するものはない。
本発明が解決しようとする課題は、体外循環用顆粒球除去器に乾燥状態で放射線を照射した後に経時的に起こる、顆粒球除去性能の低下を防止することである。
【課題を解決するための手段】
【０００６】
本発明者らは、鋭意検討した結果、特定の繊維状担体表面が接触する雰囲気が酸素濃度の低い状態を保つことにより、上記課題を解決できることを見出し、本発明を完成した。
【０００７】
すなわち、本発明は以下のとおりである。
（１）
繊維状担体が乾燥状態で充填され、血液入口と血液出口を有する体外循環用顆粒球除去器が、血液入口と血液出口の少なくとも一方を気体が出入りできる状態で、内部の酸素濃度が１％以下である密閉された包装袋内に収納され、
繊維状担体が表面にアミノ基を有し、繊維状担体が平均繊維径１．４μｍ以上の不織布からなり、かつ、繊維状担体の総表面積が９ｍ2以上である、放射線が照射された体外循環用顆粒球除去器包装体。
（２）
前記繊維状担体が、平均繊維径２．６μｍ以下の不織布を含む、（１）に記載の体外循環用顆粒球除去器包装体。
（３）
前記繊維状担体が、平均繊維径８μｍ以上の不織布をさらに含む、（１）又は（２）に記載の体外循環用顆粒球除去器包装体。
（４）
前記繊維状担体が、平均繊維径８〜１４μｍの不織布を含む、（３）に記載の体外循環用顆粒球除去器包装体。
（５）
前記繊維状担体が表面に水酸基を有する、（１）〜（４）のいずれかに記載の体外循環用顆粒球除去器包装体。
（６）
前記水酸基が２−ヒドロキシエチルメタクリレート由来である、（５）に記載の体外循環用顆粒球除去器包装体。
（７）
前記アミノ基がジメチルアミノエチルメタクリレート由来である、（１）〜（６）のいずれかに記載の体外循環用顆粒球除去器包装体。
（８）
前記包装袋がガス不透過性のフィルムからなる、（１）〜（７）のいずれかに記載の体外循環用顆粒球除去器包装体。
（９）
前記血液入口と血液出口の少なくとも一方に気体が通過可能なカバーが取り付けられている、（１）〜（８）のいずれかに記載の体外循環用顆粒球除去器包装体。
（１０）
前記繊維状担体の臨界湿潤表面張力が生理的溶液の表面張力以上である、（１）〜（９）のいずれかに記載の体外循環用顆粒球除去器包装体。
【発明の効果】
【０００８】
本発明によれば、体外循環用顆粒球除去器として、乾燥状態で放射線を照射した後に経時的に起こる、顆粒球除去性能の低下を防ぐことができる。
【発明を実施するための形態】
【０００９】
以下、本発明を実施するための形態（以下、「実施形態」）について詳細に説明する。なお、本発明は、以下に説明する実施形態に限定されるものではなく、その要旨の範囲内で種々変形して実施することができる。
【００１０】
本実施形態の体外循環用顆粒球除去器包装体は、繊維状担体が乾燥状態で充填され、血液入口と血液出口を有する体外循環用顆粒球除去器が、血液入口と血液出口の少なくとも一方を気体が出入りできる状態で、内部の酸素濃度が１％以下である密閉された包装袋内に収納され、繊維状担体が表面にアミノ基を有し、繊維状担体が平均繊維径１．４μｍ以上の不織布からなり、かつ、繊維状担体の総表面積が９ｍ2以上である、放射線が照射された体外循環用顆粒球除去器包装体である。
本実施形態の体外循環用顆粒球除去器包装体は、体外循環用顆粒球除去器が、包装袋内に収容されており、体外循環用顆粒球除去器が、通液される血液の入口と出口を有し、体外循環用顆粒球除去器には、繊維状担体が充填されている。そして、体外循環用顆粒球除去器包装体は、放射線が照射されている。
本実施形態において、体外循環用顆粒球除去器とは、全血を通過させることが可能なカラムを意味し、体外に取り出された血液は、体外循環用顆粒球除去器を通った後、再び体内に戻すことが可能である。
【００１１】
本実施形態において、体外循環用顆粒球除去器は、血液入口と血液出口の少なくとも一方を気体が出入りできる状態で、内部の酸素濃度が１％以下である密閉された包装袋内に収納されている。
体外循環用顆粒球除去器を、血液入口と血液出口の少なくとも一方を気体が出入りできる状態で内部の酸素濃度が１％以下である密閉された包装袋内に収納することにより、体外循環用顆粒球除去器に充填される繊維状担体を酸素濃度の低い雰囲気に保つことができる。放射線照射後においても、体外循環用顆粒球除去器に充填される繊維状担体が酸素濃度の低い雰囲気にあることが好ましい。
繊維状担体を酸素濃度の低い状態に保つことにより、繊維状担体表面の化学構造の破壊を防止することができ、顆粒球除去性能の低下を防止することができる。
【００１２】
本実施形態において、血液入口と血液出口を気体が出入りできる状態とは、血液入口及び／又は血液出口が開口しているか、あるいは、血液入口及び／又は血液出口に気体が通過可能なカバーが取り付けられている状態を意味する。
また、本実施形態において、酸素濃度が１％以下である密閉された包装袋内に収納するとは、体外循環用顆粒球除去器が密閉された包装袋の中に収納されており、密閉された包装袋の中の酸素濃度が１％以下の状態にあることを意味する。
酸素濃度を１％以下にする方法としては、包装袋内に脱酸素剤を体外循環用顆粒球除去器と共に封入するか、包装袋内の空気を不活性ガスで置換する等の方法が挙げられる。
【００１３】
本実施形態において、体外循環用顆粒球除去器包装体は、放射線が照射されているが、使用される放射線としては、例えば、γ線、電子線、Ｘ線等が挙げられる。放射線の線種は特に限定されるものではないが、透過性が高く均一に滅菌可能であることからγ線が好ましい。
【００１４】
本実施形態において、繊維状担体は、乾燥状態で体外循環用顆粒球除去器に充填されている。
本実施形態において、乾燥状態であるとは、繊維状担体表面に液体が接触していない状態であることを意味する。
乾燥状態とするためには、体外循環用顆粒球除去器に充填する前に、乾燥してもよく、充填後、乾燥してもよい。
乾燥方法としては、繊維状担体表面から液体を除去するため、加熱又は減圧によって液体を蒸発させる方法、気体を吹き付けることで液体を吹き飛ばす方法等が挙げられる。
【００１５】
繊維状担体は顆粒球を選択的に除去するために表面にアミノ基を有する。
アミノ基としては、例えば、第一級アミノ基、第二級アミノ基、第三級アミノ基、四級アンモニウム基等が挙げられる。
アミノ基は血液中では正の荷電を有するため、生理的条件下で負に荷電している顆粒球を静電的な相互作用によって吸着する効果がある。
また、繊維状担体表面の親水性が向上し血小板等の吸着が起こり難くなり、より顆粒球を選択的に除去することができるため、繊維状担体は表面に水酸基を有することが好ましい。
繊維状担体表面にアミノ基及び／又は水酸基を導入する方法としては、例えば、繊維状担体を構成する基材表面にコート剤をコートする方法等が挙げられる。
【００１６】
基材としては、血液を濾過し得るものであればよく、血球にダメージを与えにくいものであれば特に限定されるものではないが、有機高分子材料が切断等の加工性に優れるため好ましい。
有機高分子材料としては、例えば、ポリエステル、ポリオレフィン、ポリアクリロニトリル、ポリアミド、ポリスチレン、ポリメチルメタアクリレート、ポリ弗化ビニル、ポリウレタン、ポリビニルアルコール、ポリビニルアセタール、ポリスルホン、ポリ弗化ビニリデン、ポリトリフルオロクロロビニル、弗化ビニリデン−テトラフルオロエチレン共重合体、ポリエーテルスルホン、ポリアクリレート、ブタジエン−アクリロニトリル共重合体、ポリエーテル−ポリアミドブロック共重合体、エチレン−ビニルアルコール共重合体、セルロース、セルロースアセテート等が挙げられる。
有機高分子材料としては、容易に繊維状の基材とすることができるため、好ましくはポリエステル、ポリオレフィンであり、より好ましくはポリエステルである。
【００１７】
基材表面へのコート剤のコート方法としては、例えば、放射線グラフトやプラズマグラフト等のグラフト法、ポリマーによるコーティング法等が挙げられる。
操作が簡便で、製造性に優れることから、コーティング法が好ましい。
コーティング法に用いることのできるポリマーは、ビニル基等の重合性官能基を有するモノマーより通常のラジカル重合、アニオン重合等によって合成することができる。また、２種又はそれ以上の複数種の異種モノマーをランダム共重合、ブロック共重合させて合成してもよい。
基材表面にアミノ基を導入するためのモノマーとしては、ジアルキルアミノエチル（メタ）アクリレート等のアミノ基を有する（メタ）アクリル酸誘導体等が挙げられ、ジメチルアミノエチルメタクリレートが好ましい。
基材表面に水酸基を導入するためのモノマーとしては、ヒドロキシエチル（メタ）アクリレート、ヒドロキシメチル（メタ）アクリレート、メトキシポリエチレングリコール（メタ）アクリレート等が挙げられ、２−ヒドロキシエチルメタクリレートが好ましい。
【００１８】
繊維状担体は、繊維状担体の総表面積が９ｍ2以上となるように、体外循環用顆粒球除去器に充填される。
繊維状担体の総表面積を大きくすることで、大量の血液から顆粒球を除去することが可能になる。より大量の血液から顆粒球を除去するためには繊維状担体の総表面積は１３ｍ2以上であることがより好ましい。
本実施形態において、繊維状担体の総表面積は、実施例に記載の方法により測定することができる。
【００１９】
繊維状担体は、血液細胞の吸着性、分離材としての取り扱い性や、細胞との多点的な接触が可能である点で、平均繊維径１．４μｍ以上の不織布からなる。繊維状担体が、平均繊維径１．４μｍ以上の不織布からなることにより、体外循環治療中に繊維状担体が目詰まりを起こさずに十分な量の顆粒球を選択的に除去することができる。
本実施形態において、平均繊維径１．４μｍ以上の不織布からなるとは、平均繊維径１．４μｍ未満の不織布を含まないことを意味する。
本実施形態において、繊維状担体は、不織布からなるが、１種類の不織布からなっていてもよく、２種類以上の不織布からなっていてもよい。
平均繊維径が１．４μｍ以上であるとは、繊維状担体を構成する不織布１つ１つにおいて、平均繊維径が１．４μｍ以上であり、繊維状担体を構成する不織布単位ごとに平均繊維径が１．４μｍ以上であることを意味している。
したがって、２種類以上の不織布からなる場合、構成する不織布の平均繊維径は異なることがあるが、平均繊維径が異なる場合でも、各不織布において平均繊維径は１．４μｍ以上である。
本実施形態においては、繊維状担体を１つ１つの不織布に分離した後、各不織布の平均繊維径を測定し、最小の平均繊維径が１．４μｍ以上である場合に、繊維状担体が、平均繊維径１．４μｍ以上の不織布からなるといえる。
繊維状担体の基材は、１種であってもよく、２種以上であってもよく、繊維状担体は、平均繊維径が異なる不織布からなっていてもよい。
【００２０】
繊維状担体において、最小平均繊維径が１．４μｍ以上であることにより、血液が通過するに伴う圧力損失の増大を抑制し血液を流し続けることが可能になる。
体外循環用顆粒球除去器のリンパ球除去性能を抑え、より顆粒球を選択的に除去するために、平均繊維径が２．０μｍ以上の不織布からなることが好ましい。
また、繊維状担体は、顆粒球の除去性能を高めるために、平均繊維径２．６μｍ以下の不織布を含むことが好ましい。繊維状担体は、顆粒球を除去するためのフィルタに加え、凝集物を除去し目詰まりを防止するためのプレフィルタとして平均繊維径８μｍ以上の比較的目の粗い不織布をさらに含むことが好ましく、凝集物除去の効果から、平均繊維径８μｍ〜１４μｍの不織布を含むことがより好ましい。
本実施形態において、不織布の平均繊維径は、実施例に記載の方法により測定することができる。
【００２１】
体外循環用顆粒球除去器がプレフィルタを含む場合は、プレフィルタが容器の血液入口側に配置され、顆粒球を除去するためのフィルタは容器の血液出口側に配置されることが好ましい。
【００２２】
繊維状担体の臨界湿潤表面張力（ＣＷＳＴ）は体外循環用顆粒球除去器をプライミングする際に使用する生理的溶液の表面張力以上であることが好ましい。生理的溶液の表面張力は、表面をアルコールランプ等で充分に赤熱し清浄化した白金プレートを用意し、この白金プレートを生理的溶液に浸漬して引き出す時の抵抗を測定する、いわゆるＷｉｌｈｅｌｍｙ法を用いて測定する。表面張力計としては、例えば、ＦＡＣＥ  ＳＵＲＦＡＣＥ  ＴＥＮＳＩＯＭＥＴＥＲ  ＣＢＶＰ−Ａ３（協和界面科学株式会社）を用いることができる。
本方法で生理的溶液の表面張力を測定すると、例えば、生理食塩液や、チトラミン（扶桑薬品国行株式会社）、ＡＣＤ−Ａ液（テルモ株式会社）、フサン（登録商標：鳥居薬品株式会社）などの抗凝固剤を含む生理食塩液の表面張力は、７２ｄｙｎ／ｃｍとなる。
本実施形態において、繊維状担体のＣＷＳＴは７２ｄｙｎ／ｃｍ以上であることが好ましい。より好ましくは７２ｄｙｎ／ｃｍ以上１１５ｄｙｎ／ｃｍ以下である。
【００２３】
本実施形態において、繊維状担体のＣＷＳＴは、以下の方法によって求められる値をいう。
２ないし４ｄｙｎ／ｃｍずつ表面張力が変化するように水酸化ナトリウム、塩化カルシウム、硝酸ナトリウム、酢酸及びエタノールの濃度の異なる水溶液を調整する。各水溶液の表面張力（ｄｙｎ／ｃｍ）は、水酸化ナトリウム水溶液で９４〜１１５、塩化カルシウム水溶液で９０〜９４、硝酸ナトリウム水溶液で７５〜８７、純粋な水で７２．４、酢酸水溶液で３８〜６９、エタノール水溶液で２２〜３５のものが得られる（「化学便覧  基礎編ＩＩ」改訂２版、日本化学会編、丸善、１６４（１９７５））。また、水酸化ナトリウムで、表面張力が７４〜１００ｄｙｎ／ｃｍの水溶液を調製してもよい。このようにして得られた表面張力が２ないし４ｄｙｎ／ｃｍ異なる水溶液を表面張力が低いものから順番にフィルタ材上に１０滴ずつ乗せ１０分間放置する。１０分間放置後、１０滴中９滴以上がフィルタ材に吸収された場合に湿潤した状態であると定義し、吸収が１０滴中９滴未満である場合に非湿潤状態であると定義する。このようにしてフィルタ材上に表面張力が小さい液体から順次測定していくと湿潤状態と非湿潤状態が出現する。この時湿潤状態を観察した液体の表面張力の値と非湿潤状態を観察した液体の表面張力の値の平均値をそのフィルタ材のＣＷＳＴ値とする。
例えば、６４ｄｙｎ／ｃｍの表面張力を有する液体で湿潤し、６６ｄｙｎ／ｃｍの表面張力を有する液体で非湿潤であった場合、そのフィルタ材のＣＷＳＴ値は６５ｄｙｎ／ｃｍとなる。
本実施形態において、繊維状担体は、同一のフィルタ材からなっていてもよく、異なるフィルタ材からなっていてもよい。
【００２４】
体外循環用顆粒球除去器包装体に用いられる包装袋は、一般的なフィルムから構成される袋であれば特に限定はされないが、長期間にわたって袋内の酸素濃度を低い状態に保つためにはガス不透過性のフィルムからなることが好ましい。
ガス不透過性のフィルムとしては、例えば、ポリ塩化ビニリデン、ポリビニルアルコールからなるフィルムや、ポリ塩化ビニリデン、ポリビニルアルコール、アルミ等を他の高分子と積層したフィルム等が挙げられる。
【００２５】
体外循環用顆粒球除去器包装体は包装袋を開封した後、体外循環用顆粒球除去器を使用するまでの間に血液出入り口が汚染されるのを防止するために、顆粒球除去器の血液入口及び／又は血液出口に気体が通過可能なカバーを取り付けておくことが好ましい。カバーは例えば通気口を設けたキャップ、網状又はスポンジ状の材料で作られたキャップなどが挙げられる。
【００２６】
体外循環用顆粒球除去器の容器内容積は、血液を体外循環処理する血液浄化器として使用できる範囲内であれば特に限定されないが、通常、５０ｍＬ〜５００ｍＬであり、好ましくは７０ｍＬ〜４００ｍＬであり、より好ましくは９０ｍＬ〜３００ｍＬである。
【実施例】
【００２７】
以下、本発明を実施例によって、さらに詳細に説明するが、本発明はこれらの実施例によって何ら制限されるものではない。本実施例における測定法は以下のとおりである。
【００２８】
（１）顆粒球／リンパ球の除去率、血小板の通過率及び圧力損失の測定法
７質量％となるように、ＡＣＤ−Ａ液（テルモ株式会社）を添加した豚血を調整し、血液分析装置（シスメックス株式会社  ＴＸ−１８００ｉ）により、カラム通過前の顆粒球
、リンパ球及び血小板の各濃度を測定した。
豚血を３７±１℃に加温して、血液ポンプにて５０ｍＬ／ｍｉｎの流速で、２Ｌの加温した豚血をカラムに流し、カラム出口から流出した血液を全て捕集した。捕集した血液について、顆粒球、リンパ球及び血小板の各濃度を測定した。
カラム通過前後での各成分の除去率又は通過率を求めた。
また、２Ｌの血液を処理した時点のカラム入口圧とカラム出口圧を測定し、入口圧から出口圧を引いた値を圧力損失とした。
【００２９】
（２）繊維状担体の総表面積の測定法
顆粒球除去器に充填された繊維状担体の総表面積は、繊維状担体の平均繊維径から算出される繊維状担体の比表面積と、充填される繊維状担体の重量との積の合計として算出した。複数種のフィルタ材を用いて繊維状担体としている場合には、各フィルタ材ごとに表面積を求め、その総和を繊維状担体の総表面積とした。
繊維状担体の比表面積は、繊維径をＤ、繊維状担体の基材の密度をρとすると、４／（ρ×Ｄ）で算出した。繊維状担体の基材の密度は、ＪＩＳ  Ｚ  ８８０７：２０１２に従って測定する。
【００３０】
（３）親水性高分子のコート量の測定法
親水性高分子をコートした繊維状担体を、フィルタ材ごとに、一定量採取し、重量（Ｗ０）を測定した。
親水性高分子を溶解し、かつ基材を溶解しない溶媒に、重量測定後の繊維状担体を浸漬し５分間振盪撹拌した。撹拌後、溶媒を交換し、再度５分間振盪撹拌した。溶媒の交換と振盪撹拌を計３回繰り返した後、溶媒を廃棄し、繊維状担体を２４時間５０℃で真空乾燥した。乾燥後の重量（Ｗ１）を測定した。
コート量は（Ｗ１−Ｗ０）／Ｗ０で算出した。
【００３１】
（４）平均繊維径の測定法
繊維状担体について、フィルタ材ごとに、走査電子顕微鏡を用いて拡大倍率２５００倍で、合計本数が１００本を超えるまで視野を変えながら写真を撮影した。撮影した、それぞれの繊維の繊維軸に直角な繊維の幅を、その繊維の直径として測定した。測定した繊維の直径の総和を、直径を測定した繊維の総本数で割った値を平均繊維径として算出した。
【００３２】
（５）ＣＷＳＴの測定法
繊維状担体を、フィルタ材ごとに、１００ｍｍ四方に切断した。表面張力が９０ｄｙｎ／ｃｍから１００ｄｙｎ／ｃｍの範囲で、２ｄｙｎ／ｃｍずつ異なる水酸化ナトリウム水溶液を表面張力が低いものから順番に繊維状担体上に１０滴ずつ乗せ１０分間放置した。１０分放置後、１０滴中９滴以上が繊維状担体に吸収された場合に湿潤状態であるとし、吸収が１０滴中９滴未満である場合に非湿潤状態であるとして、湿潤状態であると観察された内で水酸化ナトリウム水溶液の最大の表面張力値と、非湿潤状態であると観察された内で水酸化ナトリウム水溶液の最小の表面張力値を平均し、繊維状担体のＣＷＳＴ値として測定した。
【００３３】
＜親水性高分子の合成＞
２−ヒドロキシエチルメタクリレート（ＨＥＭＡ）とジメチルアミノエチルメタクリレート（ＤＭ）とをモル比で９７：３の割合で混合し、エタノール中の総モノマー濃度を１．０モル／Ｌとして、１／２００モル／Ｌのアゾビスイソブチロニトリルの重合開始剤の存在下、６０℃で８時間、溶液ラジカル重合することによって親水性高分子（以下、ＨＭ−３と略称する）を合成した。
【００３４】
＜繊維状担体の作成＞
ＨＭ−３濃度が０．４質量％となるように、ＨＭ−３を５０％エタノール水溶液にて溶解した。得られた溶液に、平均繊維径１２μｍ、目付１００ｇ／ｍ2、厚み０．４７ｍｍのポリエチレンテレフタレート製不織布を浸漬し、余分な液を除去した後に、５０℃で２０分間乾燥して、フィルタ材（Ａ）を得た。ポリエチレンテレフタレートの密度は、１．３８ｇ／ｃｍ3であった。
フィルタ材（Ａ）のＣＷＳＴ値は９５ｄｙｎ／ｃｍであった。フィルタ材（Ａ）の親水性高分子のコート量を、溶媒に５０％エタノール水溶液を用いて測定したところ、繊維状担体１ｇ当たり１７ｍｇであった。
【００３５】
ＨＭ−３濃度が０．４質量％となるように、ＨＭ−３を５０％エタノール水溶液にて溶解した。得られた溶液に、平均繊維径１２μｍ、目付３０ｇ／ｍ2、厚み０．２０ｍｍのポリエチレンテレフタレート製不織布を浸漬し、余分な液を除去した後に、５０℃で２０分間乾燥して、フィルタ材（Ｂ）を得た。
フィルタ材（Ｂ）のＣＷＳＴ値は９５ｄｙｎ／ｃｍであった。フィルタ材（Ｂ）の親水性高分子のコート量を、溶媒に５０％エタノール水溶液を用いて測定したところ、繊維状担体１ｇ当たり８ｍｇであった。
【００３６】
ＨＭ−３濃度が０．４質量％となるように、ＨＭ−３ポリマーを５０％エタノール水溶液にて溶解した。得られた溶液に、平均繊維径２．３μｍ、目付６０ｇ／ｍ2、厚み０．３０ｍｍのポリエチレンテレフタレート製不織布を浸漬し、余分な液を除去した後に、５０℃で２０分間乾燥して、フィルタ材（Ｃ）を得た。
フィルタ剤（Ｃ）のＣＷＳＴ値は９５ｄｙｎ／ｃｍであった。フィルタ材（Ｃ）の親水性高分子のコート量を、溶媒に５０％エタノール水溶液を用いて測定したところ、繊維状担体１ｇ当たり３２ｍｇであった。
【００３７】
ＨＭ−３濃度が０．４質量％となるように、ＨＭ−３を５０％エタノール水溶液にて溶解した。得られた溶液に、平均繊維径１．４μｍ、目付６６ｇ／ｍ2、厚み０．４０ｍｍのポリエチレンテレフタレート製不織布を浸漬し、余分な液を除去した後に、５０℃で２０分間乾燥して、フィルタ材（Ｄ）を得た。
フィルタ剤（Ｄ）のＣＷＳＴ値は９１ｄｙｎ／ｃｍであった。フィルタ材（Ｄ）の親水性高分子のコート量を、溶媒に５０％エタノール水溶液を用いて測定したところ、繊維状担体１ｇ当たり２７ｍｇであった。
【００３８】
ＨＭ−３濃度が０．４質量％となるように、ＨＭ−３を５０％エタノール水溶液にて溶解した。得られた溶液に、平均繊維径１．１μｍ、目付４０ｇ／ｍ2、厚み０．２４ｍｍのポリエチレンテレフタレート製不織布を浸漬し、余分な液を除去した後に、５０℃で２０分間乾燥して、フィルタ材（Ｅ）を得た。
フィルタ材（Ｅ）のＣＷＳＴ値は８７ｄｙｎ／ｃｍであった。フィルタ材（Ｅ）の親水性高分子のコート量を、溶媒に５０％エタノール水溶液を用いて測定したところ、繊維状担体１ｇ当たり１７ｍｇであった。
【００３９】
［実施例１］
フィルタ材（Ｃ）を１８枚積層し、その上にフィルタ材（Ａ）を９枚、フィルタ材（Ｂ）を４枚重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、フィルタ材（Ａ）が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装体を得た。
【００４０】
［実施例２］
フィルタ材（Ｄ）を１８枚積層し、その上にフィルタ材（Ａ）を９枚、フィルタ材（Ｂ）を４枚重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、フィルタ材（Ａ）が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装体を得た。
【００４１】
［実施例３］
フィルタ材（Ｃ）を１０枚積層し、その上にフィルタ材（Ａ）を９枚、フィルタ材（Ｂ）を４枚重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、フィルタ材（Ｃ）が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装体を得た。
【００４２】
［実施例４］
フィルタ材（Ｃ）を１８枚積層し、シート状フィルタを作成した。シート状フィルタを９７ｍｍ四方に切断して、液体の第１出入口と第２出入口とをそれぞれ対向の頂角部に有する容量１２５ｍＬの四角形状扁平型容器へ充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装体を得た。
【００４３】
［実施例５］
フィルタ材（Ｃ）を２７枚積層し、シート状フィルタを作成した。シート状フィルタを９７ｍｍ四方に切断して、液体の第１出入口と第２出入口とをそれぞれ対向の頂角部に有する容量１２５ｍＬの四角形状扁平型容器へ充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装体を得た。
【００４４】
［比較例１〜５］
それぞれ、実施例１〜５に記載のカラムと同一のカラムを作成し、カラムをナイロン、アルミ、ポリエチレンの積層フィルムによって作られた包装袋に入れ、包装袋をヒートシールする事で密閉した。２５ｋＧｙのγ線を照射し滅菌を行い、顆粒球除去器包装を得た。
【００４５】
［比較例６］
フィルタ材（Ｃ）を６枚積層し、その上にフィルタ材（Ａ）を９枚、フィルタ材（Ｂ）を４枚重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、フィルタ材（Ｃ）が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装を得た。
【００４６】
［比較例７］
平均繊維径２．３μｍ、目付６０ｇ／ｍ2、厚み０．３０ｍｍのポリエチレンテレフタレート製不織布を１８枚積層し、その上に平均繊維径１２μｍ、目付１００ｇ／ｍ2、厚み０．４７ｍｍのポリエチレンテレフタレート製不織布９枚、平均繊維径１２μｍ、目付３０ｇ／ｍ2、厚み０．２０ｍｍのポリエチレンテレフタレート製不織布４枚を重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、平均繊維径２．３μｍの不織布が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装を得た。
【００４７】
［比較例８］
フィルタ材（Ｅ）を１８枚積層し、その上にフィルタ材（Ａ）を９枚、フィルタ材（Ｂ）を４枚重ねてシート状フィルタを作成した。シート状フィルタを９７ｍｍ四方に切断して、液体の第１出入口と第２出入口とをそれぞれ対向の頂角部に有する容量１２５ｍＬの四角形状扁平型容器へ、フィルタ材（Ａ）が第２出入口側になるように充填して、超音波溶着を行うことで扁平型のカラムを作製した。カラムを脱酸素剤（三菱瓦斯化学株式会社、エージレス（登録商標）ＳＳ２００）と共にナイロン、アルミ、ポリエチレンの積層フィルムによって作られた包装袋に入れ、包装袋をヒートシールする事で密閉した。密閉後２４時間たった後、２５ｋＧｙのγ線を照射し滅菌を行い、顆粒球除去器包装を得た。
【００４８】
得られた顆粒球除去器包装体の繊維状担体の総表面積を算出し、γ線照射後一週間以内に顆粒球／リンパ球の除去率、血小板の通過率、圧力損失を測定した。また、同様に用意した顆粒球除去器包装体を６０℃で６０日保存した後、包装袋内の酸素濃度を酸素濃度計（飯島電子工業株式会社、ＲＯ−１０２−ＳＤＰ）を用いて測定し、包装袋を開封し顆粒球の除去率を測定した。結果を表１に示す。本実施例においては、例示として、γ線照射後一週間以内で測定した顆粒球の除去率と、顆粒球除去器包装体を６０℃で６０日保存した後に測定した顆粒球の除去率の比較により、体外循環用顆粒球除去器に乾燥状態で放射線を照射した後に経時的に起こる、顆粒球除去性能の低下を防止することができることについて確認した。
【００４９】
【表１】
0006400349.tif 000002
【産業上の利用可能性】
【００５０】
本発明の体外循環用顆粒球除去器包装体は、炎症性疾患の治療に用いることができる点で、産業上の利用可能性を有する。